(57)【要約】【課題】本発明は、優れた乳化適性、乾燥性、裏付き耐性、ブロッキング耐性を有し、かつ、着肉性、光沢とのバランスに優れた酸化重合型インキ組成物およびそれを用いた印刷物を提供することを目的とする。【解決手段】本発明者は、バインダー樹脂、植物油類、石油系溶剤、顔料および脂肪族ジオールを含有する酸化重合型オフセット印刷インキ組成物において、バインダー樹脂が一定範囲の重量平均分子量と溶解性を有するロジン変性フェノール樹脂であり、脂肪族ジオールが炭素数３〜５の範囲で含有量がインキ全重量に対して０．５〜３．０重量％であることを特徴とする酸化重合型インキ組成物により、課題を解決しえることを見出した。【選択図】なし【特許請求の範囲】
【請求項１】
バインダー樹脂、植物油類、石油系溶剤、顔料および炭素数２〜５の脂肪族ジオールを含有する酸化重合型オフセット印刷インキ組成物。
【請求項２】
酸化重合型オフセット印刷インキ組成物中、脂肪族ジオールが０．５〜３．０重量％であることを特徴とする請求項１記載の酸化重合型オフセット印刷インキ組成物。
【請求項３】
請求項１又は２記載の酸化重合型オフセット印刷インキ組成物を、基材に印刷してなる印刷物。
【発明の詳細な説明】
【技術分野】
【０００１】
本発明は、バインダー樹脂、植物油類、石油系溶剤、顔料および脂肪族ジオールを含有する酸化重合型オフセット印刷インキ組成物、およびこれを用いた印刷方法に関するものであり、より詳しくは、印刷物の乾燥不良による裏付き、ブロッキングなどのトラブルを防ぎ、かつ着肉性、光沢のバランスに優れた酸化重合型オフセット印刷インキ組成物および印刷物に関する。
【背景技術】
【０００２】
近年オフセット印刷業界では、印刷時の省人化、省力化、自動化、高速化の要求が高まってきていることに合わせて、様々な印刷条件下においてトラブルレスで長時間安定して高品位な印刷物が得られる印刷インキが望まれている。
【０００３】
酸化重合型オフセット印刷とは、紙に印刷後、空気中の酸素によって植物油が酸化固化して乾燥する印刷方法である。近年オフセット印刷業界では、印刷物および印刷作業現場における環境配慮への関心が年々増加してきており，高い環境対応性能を有するインキが求められてきている。例えば長いオフセット印刷の歴史の中で、従来使用してきた揮発性有機溶剤である石油系溶剤が芳香族成分の含有率が１％未満のアロマフリー溶剤になり、さらには、枯渇資源である石油系溶剤の保護および、より一層環境保全を配慮した揮発性の石油系溶剤を一切含有せず、インキ中からの揮発性有機化合物の排出量を1重量％以下に抑えたＶＯＣフリータイプのインキ（Ｎｏｎ−ＶＯＣインキ）のニーズが高まっている。
【０００４】
また、近年、地球温暖化の問題から日常生活や経済活動において避けることができないＣＯ2等の温室効果ガスの排出量を削減するカーボンオフセットの考え方が普及し、今まで以上にＮｏｎ−ＶＯＣインキの需要が高まってきている。
【０００５】
ＶＯＣ（Ｖｏｌａｔｉｌｅ Ｏｒｇａｎｉｃ Ｃｏｍｐｏｕｎｄ）とは、常温で揮発しやすい化合物のことであり、米国環境保護庁はＶＯＣ測定方法として、１１０℃１時間の加熱による加熱残分測定を提示しており、実使用に即した測定方法として用いられている。
【０００６】
しかしながら、従来の石油系溶剤成分を使用したオフセット印刷用インキ用樹脂のまま、石油系溶剤成分を植物油類に置き換えただけでは、インキのセット性や乾燥性が遅くなり、印刷機から出てきた印刷物を積み重ねた際に印刷面が用紙裏面に付着する裏付きや、乾燥した印刷物を高温多湿で保管した際に印刷面が再軟化し他の面に付着するブロッキング現象が発生しトラブルとなる。
【０００７】
これら防止するために、使用樹脂の分子量を大きくしたり、溶解性を著しく低下させたりしてセット性と乾燥性のバランスを保つ方法がとられるが、この場合にはインキの流動性が損なわれ、着肉性や光沢が劣化するため好ましくない。
【０００８】
セット性とは印刷直後にインキ中の溶剤や植物油成分が毛細管現象により印刷用紙へ浸透する現象のことである。
【０００９】
オフセット水有り印刷では、インキがインキ壷から複数のローラーを経由して版面に供給され、湿し水が水舟から複数のローラーを経由して版面に供給される。版面の画線部は親油性であるのでインキが受理され、版面の非画線部は親水性であるので湿し水で被覆される事により、紙面に画像が形成される。供給されるインキ量と供給される湿し水量が不均衡な場合、印刷トラブルが発生することがある。例を挙げると、版面の非画線部において湿し水が不足すると汚れ等のトラブルが発生する。
また、湿し水が過剰に供給されると、インキローラー上のインキが湿し水により過乳化状態となり、着肉性、光沢の劣化、更に、用紙に対するセット、乾燥性を劣化させる。
これらの印刷トラブルを防止し、優れた印刷紙面を再現する為には、印刷機上でのインキと湿し水の乳化状態を制御し、水幅（印刷機あるいは紙面に対して湿し水に起因するトラブルが発生しない水上がり量の幅）を拡大する印刷インキの処方設計が必要である。近年、オフセット印刷機の性能向上に伴う高速印刷化が益々進行すると共に、印刷用紙の古紙利用比率が上昇しているので、インキと湿し水の需給バランスが変化し、最適かつ安定した乳化状態を保持することが困難になっている。
【００１０】
従来、インキの乳化適性を調整する手法としては、アルコールや界面活性剤等の助剤をインキ中に添加する方法が採られてきた。
【００１１】
特許文献１〜２ではインキ組成中に０．１〜５重量％のジオール類を添加することで乳化適性を向上させ、印刷機上での汚れ耐性を向上させる方法が開示されている。
【００１２】
特許文献３では、インキ組成中に０．０１〜１０重量％のダイマージオールを添加することで汚れ耐性を向上させる方法が開示されている。
【００１３】
特許文献４〜６にはインキの乳化適性を調整する手法として、界面活性剤等の助剤をインキ中に添加する方法が採られているが、一般的に低表面張力であるカチオン界面活性剤・アニオン界面活性剤・両性界面活性剤・ノニオン界面活性剤を使用するとインキの表面張力が著しく低下し、インキが湿し水に散りやすくなる為、散り汚れや調量絡み等のトラブルが発生しやすくなる。
【先行技術文献】
【特許文献】
【００１４】
【特許文献１】特開２０００−２９０５７６号公報
【特許文献２】特開２００１−２４７８０３号公報
【特許文献３】特開平０９−２５４４３号公報
【特許文献４】特開２００７−３１４７７号公報
【特許文献５】特開２００７−１６９４６５号公報
【特許文献６】特開２０１０−２２９２９９号公報
【発明の概要】
【発明が解決しようとする課題】
【００１５】
本発明の目的は、優れた乳化適性、乾燥性、裏付き耐性、ブロッキング耐性を有し、かつ、着肉性、光沢とのバランスに優れた酸化重合型インキ組成物およびそれを用いた印刷物を提供することである。
【課題を解決するための手段】
【００１６】
上記課題を解決するために誠意研究した結果、バインダー樹脂、植物油類、石油系溶剤および顔料を含有する酸化重合型オフセット印刷インキ組成物であって、特定の重量平均分子量と溶解性を有するロジン変性フェノール樹脂と、特定の脂肪族ジオールを含有する酸化重合型オフセット印刷インキ組成物が、印刷時の乳化適性に優れ、乾燥性、裏付き耐性、ブロッキング耐性、着肉性、光沢のバランスに優れた印刷物を提供できることを見出し本発明を完成するに至った。
【発明の効果】
【００１７】
本発明が提供する酸化重合型オフセット印刷インキ組成物は、書籍、書籍、チラシ、カタログ等の印刷において、印刷時の乳化適性に優れ、印刷時の乾燥性、裏付き耐性、ブロッキング耐性、着肉性、光沢のバランスに優れた印刷物を提供することができる。
【発明を実施するための形態】
【００１８】
本発明で使用されるバインダー樹脂とは、ロジン変性フェノール樹脂、ロジン変性マレイン酸樹脂、アルキド樹脂、ポリエステル樹脂及び石油樹脂等を示し、それらは任意に単独または２種類以上を組み合わせて使用でき、好ましくは、ロジン変性フェノール樹脂を使用することが望ましい。
【００１９】
本発明のロジン変性フェノール樹脂は、ロジンにフェノール‐ホルムアルデヒド初期縮合物（レゾール樹脂）を反応させた後、多価アルコールでエステル化して得られる。一般的にロジン変性フェノール樹脂のロジンとしては、ガムロジン、ウッドロジン、トールロジン、重合ロジン、不均斉化ロジン、水添ロジンなどが挙げられるが、不均斉化ロジン、水添ロジンはそのままではフェノール‐ホルムアルデヒド初期縮合物と反応せず使用できない。重合ロジンはロジン類を重合して得られる樹脂であり、ロジン単体と比較して高い軟化点を有する特徴があるが、コスト面、性能面から単体で使用することは難しい。
【００２０】
本発明に関するロジン変性フェノール樹脂の重量平均分子量は１００００〜１０００００の範囲であり、望ましくは１００００〜７００００の範囲である。この範囲であれば、溶解性や流動性が好適であり、ブロッキング耐性、光沢、着肉性等が良好である。
【００２１】
本発明に関するロジン変性フェノール樹脂のノルマルパラフィン白濁温度は８０〜１８０℃の範囲が望ましく、更に好ましくは１００〜１７０℃の範囲である。この範囲であれば、溶解性が好適であり、裏付き耐性、ブロッキング耐性、光沢、着肉性等が良好である。
【００２２】
本発明において、ノルマルパラフィン白濁温度とは、樹脂１０重量％と１４〜１６の炭素数を有するノルマルパラフィン９０重量％を加熱混合した際に、白濁する下限の温度をいう（それ以上の温度では白濁が観察されない。）。
【００２３】
本発明における植物油類とは、植物油および／または植物油由来の化合物であり、グリセリンと脂肪酸とのトリグリセリドにおいて、少なくとも１つの脂肪酸が炭素−炭素不飽和結合を少なくとも１つ有する脂肪酸であるトリグリセリドと、それらのトリグリセリドから飽和または不飽和アルコールとをエステル反応させてなる脂肪酸モノエステル、あるいは植物油の脂肪酸とモノアルコールを直接エステル反応させた脂肪酸モノエステル、エーテル類が挙げられ、再生植物油も使用可能である。植物油類の含有量は印刷インキ組成物の全量に対して２０〜４５重量％の範囲が望ましい。この範囲であれば、溶解性が好適であり、着肉性、光沢、乾燥性、裏付き耐性、ブロッキング耐性等が良好である。
【００２４】
本発明に関する植物油として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが例示できるとともにそれらの熱重合油および酸素吹き込み重合油なども使用できる。また、本発明ではこれら植物油を単独で用いても良いし、２種以上組み合わせて用いることもできる。
【００２５】
さらに、好適な植物油類を挙げるとすれば、そのヨウ素価が、少なくとも１００以上である植物油類が好ましく、さらにヨウ素価１２０以上の植物油類が、より好ましい。ヨウ素価を１２０以上とすることで、インキ皮膜の酸化重合による乾燥性を高めることができる。但し、ヨウ素価が１００未満の植物油類であっても、インキ中に使用する金属ドライヤーと酸化防止剤の配合比率の調整によりインキ化した際の乾燥性は調整することができる。
【００２６】
脂肪酸モノエステルとは上記植物油とモノアルコールとをエステル交換したものや植物油の脂肪酸とモノアルコールを直接エステル反応させた脂肪酸モノエステルである。モノアルコールの代表的なものは、メタノール、エタノール、ｎ−またはｉｓｏ−プロパノール、ｎ，ｓｅｃまたはｔｅｔ−ブタノール、へプチノール、２−エチルヘキサノール、ヘキサノール、オクタノール、デカノール、ドデカノール等の飽和アルコール、オレイルアルコール、ドデセノール、フイセテリアルコール、ゾンマリルアルコール、ガドレイルアルコール、１１−イコセノール、１１−ドコセノール、１５−テトラコセノール等の不飽和脂肪族系アルコールが挙げられる。
【００２７】
エーテル類として代表的なものは、ジ−ｎ−オクチルエーテル、ジノニルエーテル、ジへプチルエーテル、ジヘキシルエーテル、ジデシルエーテル、ノニルへキシルエーテル、ノニルヘプチルエーテル、ノニルオクチルエーテル等が挙げられる。
【００２８】
本発明に使用される再生植物油は、以上挙げた植物油等で再生処理可能であるものであれば適用可能である。本発明において、再生される植物油（再生植物油）は、飲食物の製造などに用いた植物油として、飲食店や学校給食、惣菜屋などで天ぷらなどの製造に使用した植物油を回収したものが挙げられるが、これらに限定されるものではなく、使用後の植物油で再生可能なものであれば適用可能である。
【００２９】
本発明で使用される石油系溶剤は、一般的にアロマフリー溶剤と称される芳香族炭化水素が１重量％未満である石油系溶剤である。アロマフリー溶剤の初留点は２６０℃以上かつ３５０℃以下が望ましい。この範囲であれば、乾燥性が好適であり、タックの上昇等が起こり難い。石油系溶剤はインキ全量の２０重量％以下であるのが望ましい。インキ全量の２０重量％以下であれば、セット性が良好であるため、着肉性や光沢良好である。
【００３０】
本発明において使用される顔料としては、一般的な無機顔料及び有機顔料を示すことができる。無機顔料としては炭酸カルシウム以外に黄鉛、亜鉛黄、紺青、硫酸バリウム、カドミムレッド、酸化チタン、亜鉛華、弁柄、アルミナホワイト、群青、カーボンブラック、グラファイト、アルミニウム粉、などを示すことができる。有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。顔料の添加量は、印刷インキ組成物の全量に対して５〜３０重量％である。
【００３１】
本発明において、炭素数２〜５の脂肪族ジオールが必須の構成である。炭素数２〜５の脂肪族ジオールの中で、分子構造的に直鎖のものとして、１，２−エタンジオール、１，２−プロパンジオール、１，３−プロパンジオール、１，２−ブタンジオール、２，３−ブタンジオール、１，４−ブタンジオール、１，２−ペンタンジオール、１，５−ペンタンジオール等が挙げられる。一方、分岐構造のものとして、２−メチル−１，３−プロパンジオール、２，２−ジメチル−１，３−プロパンジオール、３−メチル−１，３−ブタンジオール等が挙げられる。これらは、単独もしくは必要に応じて２種類以上を組み合わせて使用することができる。ジオール類を酸化重合型オフセットインキ組成物に添加することにより、酸化重合型オフセットインキ組成物中の樹脂もしくは顔料が有する極性基と作用し、印刷時における湿し水との乳化が抑制され、汚れ耐性等の乳化適性が向上する。一方、ジオール類を添加することにより、酸化重合型オフセットインキ組成物中の樹脂と植物油または鉱物油との溶解性のバランスが崩れるため、乾燥性、裏付き耐性、ブロッキング耐性等を劣化させてしまう。また、ジオール類を添加することにより、乳化状態での粘弾性変化が大きくなり、印刷機上での転移不良や地汚れ等のトラブルが発生する可能性がある。これに対し、本発明記載の炭素数２〜５の脂肪族ジオールを使用することにより、優れた乳化適性を有しながらも、乾燥性、裏付き耐性、ブロッキング耐性等を劣化させることがなく、かつ、印刷機上での転移不良や地汚れ等のトラブルが発生しない酸化重合型オフセットインキ組成物を得ることができる。
【００３２】
酸化重合型オフセット印刷インキ組成物中、脂肪族ジオールは０．５〜３．０重量％であることが好ましく、より好ましくは０．５〜２．０重量％である。この範囲であれば、乳化適性、乾燥性、裏付き耐性、ブロッキング耐性等の作業性に優れ、かつ、着肉性、光沢に優れた印刷物が得られる。また、０．５重量％未満ではその効果は見られず、３．０重量％を超えると乳化時の粘弾性変化が大きくなり、印刷機上での転移不良や地汚れ等のトラブルが発生する可能性がある。
【００３３】
さらに、本発明の酸化重合型オフセットインキ組成物には、必要に応じてゲル化剤、顔料分散剤、金属ドライヤー、乾燥抑制剤、酸化防止剤、耐摩擦向上剤、裏移り防止剤、ブロッキング防止剤などの添加剤を適宜使用することができる。
【００３４】
本発明におけるゲル化剤としては、トリメチロールプロパン−トリス−β―Ｎ−アジリジニルプロピオネート、ペンタエリスリトールプロパン−トリス−β―Ｎ−アジリジニルプロピオネートなどのアジリン化合物、グリセロールポリグリシジルエーテル、トリメチロールプロパンポリグリシジルエーテルなどのエポキシ化合物、エチルアセトアセテートアルミニウムジイソポロポキシド、アルミニウムトリスエチルアセトアセテートなどのアルミニウムキレート化合物、アルミニウムイソプロポキシド、モノ−ｓｅｃ−ブトキシアルミニウムジイソプロポキシド、アルミニウムトリ−ｓｅｃ−ブトキシドなどのアルミニウムアルコラート類などを挙げることができる。
【００３５】
本発明の平版印刷インキ組成物の組成の一例としては、
・バインダー樹脂                    ２０〜４０重量％
・ゲル化剤                          ０〜１重量％
・炭素数３〜５の脂肪族ジオール             ０．５〜３重量％
・石油系溶剤                        ２０重量％以下
・植物油類                          ２０〜４５重量％
・顔料                              １０〜２０重量％
・その他添加剤                      １〜１０重量％
などが好ましい組成として挙げられる。
【００３６】
本発明に使用される基材としてはコート紙、非塗工紙等のような一般的な印刷用紙が挙げられる。
【００３７】
本発明における樹脂の重量平均分子量は、東ソー社製ゲルパーミエーションクロマトグラフィー（ＧＰＣ）ＨＬＣ８２２０にて、標準ポリスチレン換算として測定した。
【００３８】
本発明における樹脂のノルマルパラフィン白濁温度は、NOVOMATICS社製CHEMOTORONIC COOLにて測定を行った。
【実施例】
【００３９】
以下に、実施例により本発明をさらに詳細に説明するが、以下の実施例は本発明の権利範囲を何ら制限するものではない。なお、本発明において、「部」は、「重量部」を表し、「％」は「重量％」を表す。
【００４０】
（ロジン変性フェノール樹脂製造例）
反応容器中でガムロジン１５００部に、予めキシレン溶媒中でターシャリーブチルフェノール８５０部と９２重量％のパラホルムアルデヒド２６０部を水酸化ナトリウム触媒下で１００℃にて４時間反応させ、水分除去したフェノール樹脂を１５０℃で滴下し２時間反応させた。更にグリセリン１５０部添加し、触媒として酸化カルシウム１．５部を使用して２５０℃で１５時間反応させた。その間、順次取り出す事により、表１の通り樹脂を得ることが出来た。
【００４１】
【表１】
2015196828.tif 000002
【００４２】
（ワニス製造例１）
撹拌機、冷却器、温度計をつけた４つ口フラスコにロジン変性フェノール樹脂Ａを４０部、大豆油２９．５部、大豆油脂肪酸ブチルエステル１０部、ＡＦソルベント５号（新日本石油（株）製、沸点範囲２７９〜３０７℃）２０部を仕込み、１９０℃に昇温、同温で３０分間攪拌した後、放冷し、ゲル化剤としてエチルアセトアセテートアルミニウムジイソプロポキシド０．５部（川研ファインケミカル（株）製ＡＬＣＨ、以下ＡＬＣＨと称す）を仕込み、１９０℃で６０分間攪拌して酸化重合型オフセット印刷インキ用ゲルワニス１（以下ワニス１と称す）を得た。
【００４３】
さらに、表２の組成に基づいて、上記と同等のゲルワニス製造方法により、ゲルワニス２および３を得た。
【００４４】
【表２】
2015196828.tif 000003
【００４５】
（インキの製造例）
ＬＩＯＮＯＬ  ＢＬＵＥ  ＦＧ７３３０（東洋インキ（株）製）を１７部、ワニス１を７０部、大豆油４．０部、ワックスコンパウンド（東洋インキ（株）製  ニュー耐摩擦コンパウンド）５部、金属ドライヤー（東洋インキ（株）製ＭＫドライヤー）１．５部、乾燥抑制剤（東洋インキ（株）製  乾燥抑制剤ＣＰ）1部、１，３−プロパンジオールを１．５部を仕込み、常法に従い三本ロールを用いて酸化重合型オフセットインキ組成物の実施例１を得た。
さらに、表３の組成に基づいて、常法に従い三本ロールを用いて酸化重合型オフセットインキ組成物の実施例２〜８および比較例１、２を得た。
【００４６】
【表３】
2015196828.tif 000004
【００４７】
乳化適性、乾燥性、裏付き耐性、ブロッキング耐性、着肉性および光沢に関する性能評価は小森コーポレーション株式会社製枚葉印刷機リスロン２６にて、以下の印刷条件にて印刷された印刷物について実施した。なお、評価結果は表３に記載した。
（印刷条件）
版：平版用ＣＴＰ版  ＨＰ−Ｆ（富士フィルムグラフィックシステムズ株式会社製）
用紙：ＯＫコート（王子製紙株式会社製）
印刷速度：１００００枚／時
湿し水：アクワユニティＣ  ２．０％（東洋インキ株式会社製）
【００４８】
（性能評価試験１  乳化適性評価試験）
上記印刷条件において、水ダイヤル値を２０からスタートし、段階的に値を絞って印刷した際に、汚れが発生する水ダイヤル値を下記基準に基づいて５段階評価を行った。
【００４９】
（乳化適性の評価基準）
１：汚れの発生する水ダイヤル値が18以上
２：汚れの発生する水ダイヤル値が15〜17
３：汚れの発生する水ダイヤル値が12〜14
４：汚れの発生する水ダイヤル値が9〜11
５：汚れの発生する水ダイヤル値が8以下
【００５０】
（性能評価試験２  乾燥性評価試験）
上記印刷条件において、汚れが発生する水ダイヤルから２ポイント上げて印刷を実施し、得られた印刷物について、朝陽会型乾燥試験機にて温度２５℃、相対湿度５０％の環境下で乾燥時間を測定。印刷面に硫酸紙を重ね、硫酸紙上にインキが付着しなくなった時間を乾燥時間とし、下記評価基準に基づいて評価を行った。
【００５１】
（乾燥性の評価基準）
１：12時間以上
２：10〜12時間
３：8〜10時間
４：6〜8時間
５：6時間未満
【００５２】
（性能評価試験３  裏付き耐性評価試験）
上記印刷条件において、汚れが発生する水ダイヤルから２ポイント上げて印刷を実施し、得られた印刷物について、白紙（非塗工紙（４６．５ｇ／ｍ2）（日本製紙株式会社））を印刷面上に当て、印刷３分後から１分間２ｋｇ／ｃｍ2の圧力をかけた時の白紙へのインキの移り度合いを観測し、目視により下記評価基準に基づいて評価を実施した。
【００５３】
（裏付き性の評価基準）
１：印刷面上に当てた白紙へインキが極めて多く移る
２：印刷面上に当てた白紙へインキが多く移る
３：印刷面上に当てた白紙へ中程度のインキが移る
４：印刷面上に当てた白紙へインキがあまり移らない
５：印刷面上に当てた白紙へインキがほとんど移らない
【００５４】
（性能評価試験４  ブロッキング耐性評価試験）
上記印刷条件において、汚れが発生する水ダイヤルから２ポイント上げて印刷を実施し、得られた印刷物について、２４時間乾燥させた後、印刷面どうしを重ね併せ、荷重１００ｇ/ｃｍ2、温度５０℃、相対湿度８０％の環境下にて２４時間放置した後、２枚の印刷物を剥がし、印刷表面の剥離状態を目視にて確認した。評価か下記評価基準に基づいて行った。
【００５５】
（フ゛ロッキンク゛耐性の評価基準）
１：表面の剥離が極めて多い
２：表面の剥離が多い
３：表面の剥離が中程度見られる
４：表面の剥離が僅かに見られる
５：表面の剥離がほとんど見られない
【００５６】
（性能評価試験５  着肉性評価試験）
上記印刷条件において、汚れが発生する水ダイヤルから２ポイント上げて印刷を実施し、得られた印刷物について、目視にて、下記評価基準に基づいて評価を行った。
【００５７】
（着肉性の評価基準）
１：極めて劣る
２：劣る
３：通常の着肉性を有する
４：良好である
５：極めて良好である
【００５８】
（性能評価試験７  光沢評価試験）
上記印刷条件において、汚れが発生する水ダイヤルから２ポイント上げて印刷を実施し、得られた印刷物について、２４時間乾燥後、ベタ部分の光沢を村上色彩研究所製光沢計ＧＭ２６Ｄにて測定した。
【００５９】
実施例１〜７は、乳化適性、乾燥性、裏付き耐性が良好で、ブロッキング耐性、着肉性および光沢とのバランスが良好である。炭素数３の脂肪族ジオールの添加量が５重量％の実施例８は、乳化適性および着肉性は良好だが、乾燥性および裏付き耐性が実施例１〜７と比べると劣る。ただし、実用範囲内である。炭素数８の脂肪族ジオールを添加した比較例１は乳化適性および着肉性は良好だが、乾燥性、裏付き耐性、ブロッキング耐性が劣る。脂肪族ジオールを添加していない比較例２は裏付き耐性、ブロッキング耐性が良好だが、乳化適性および光沢が劣る。
【００６０】
以上のように、本願発明の平版印刷インキ組成物を用いることによって、優れた乳化適性、乾燥性、裏付き耐性、ブロッキング耐性を有し、かつ、着肉性、光沢とのバランスに優れた酸化重合型インキ組成物およびそれを用いた印刷物を提供することができた。